(57)【要約】      （修正有）【課題】電気回路基板に使用する絶縁層として好適な、架橋可能なポリマーシートであり、それを架橋させて得られる架橋ポリマーシート、および支持体上で架橋させて得られる架橋ポリマー複合シートを提供する。【解決手段】共役ジエンポリマーと、炭化水素ラジカル発生剤とを含んでなる架橋可能なポリマーシートであり、電気回路基板として耐熱性、機械的特性、導体層とポリマー層との密着性等の要求を満たし、かつ優れた誘電特性を満たす。【選択図】なし【特許請求の範囲】
【請求項１】
共役ジエンポリマーと、炭化水素ラジカル発生剤とを含んでなる架橋可能なポリマーシート。
【請求項２】
前記炭化水素ラジカル発生剤が、式（Ａ）の構造を有する炭化水素化合物である請求項１に記載の架橋可能なポリマーシート。
【化１】
2009161638.tif 000008
（式中、Ｒ１、Ｒ２、Ｒ３、Ｒ’１、Ｒ’２、及びＲ’３は、それぞれ独立に水素原子、炭素数１〜１０の鎖状炭化水素基、脂環式炭化水素基、または芳香族炭化水素基を表す。）
【請求項３】
前記炭化水素ラジカル発生剤が、式（Ｂ）の構造を有する炭化水素化合物である請求項１に記載の架橋可能なポリマーシート。
【化２】
2009161638.tif 000009
（式中、Ｒ４は芳香族炭化水素基を表し、Ｒ５は水素原子、または炭素数１〜１０の炭化水素基を表す。）
【請求項４】
請求項１〜３のいずれかに記載のポリマーシートを架橋させてなる架橋ポリマーシート。
【請求項５】
請求項１〜３のいずれかに記載のポリマーシートを支持体上で架橋させてなる架橋ポリマー複合シート。
【発明の詳細な説明】
【技術分野】
【０００１】
本発明は、共役ジエンポリマーを含む架橋可能なポリマーシート、これを架橋してなる架橋ポリマーシートおよび架橋ポリマー複合シートに関する。より詳細には、電気回路基板中の絶縁層として、優れた誘電特性を有する架橋ポリマーシート、及び架橋ポリマー複合シート、並びにこれらを得ることができる架橋可能なポリマーシートに関する。
【背景技術】
【０００２】
最近の電子産業を中心とする科学技術の急速な進歩に伴い、各電子機器の性能、及びこれを形成する材料に対する要求は非常に厳しくなっている。高周波回路の分野においては、近年信号の高速化、高周波化に伴った遅延や減衰が問題となっている。一般にプリント基板中の絶縁層であるコア材や層間絶縁材にはエポキシポリマーが用いられているが、エポキシポリマーは、ポリマー自体やこれを用いて作製した基板の誘電正接が非常に大きいため、高周波回路用の電子材料として使用することが困難であった。
【０００３】
上記の問題を解決するため、特許文献１では誘電特性に優れるポリブタジエン、またはポリイソプレンを利用する方法が開示されている。ここでは、ポリブタジエン、またはポリイソプレンに、充填剤、硬化剤としての特定の有機過酸化物、難燃剤、ウェブを含んだ組成物は、硬化後の誘電正接がエポキシポリマー等に比べて低いことが開示されている。
【０００４】
しかし、近年の更なる科学技術の進歩、電気信号の高周波化に伴って、より低い誘電正接への要求が高まり、これまで以上に細かいオーダーでの僅かな誘電正接の差が信号の遅延や減衰に大きく影響するようになった。
【０００５】
一方、ポリブタジエン等の架橋には硫黄化合物、又は有機過酸化物を使用することが一般的であるが、特許文献２では、ポリブタジエンの架橋に、ラジカル架橋開始剤として２,３−ジメチル−２,３−ジフェニルブタン等を使用して架橋物粒子とすることが開示されている。ここでは、得られた架橋物粒子を、例えばエポキシポリマーをアミンで架橋する等の他のポリマーに添加する形態として電子産業等で使用できるとされている。しかし、本文献ではポリブタジエンの架橋物粒子を添加剤として使用することが開示されるのみであり、ポリブタジエンを母体とした架橋物の電子産業等への使用することは開示されていない。
【特許文献１】特開平８−２０８８５６
【特許文献２】特開平４−１５４８１３
【発明の開示】
【発明が解決しようとする課題】
【０００６】
本発明者の検討によると、前記特許文献１に開示されているポリブタジエン、またはポリイソプレンの組成物は、高周波数の電気伝導特性に影響する誘電正接への一層高まる要求に十分答えるものではなかった。
【０００７】
本発明の目的は、電気回路基板に使用する絶縁層として好適な、架橋可能なポリマーシート、それを架橋させて得られる架橋ポリマーシート、および支持体上で架橋させて得られる架橋ポリマー複合シートを提供することにある。
【課題を解決するための手段】
【０００８】
本発明者らは鋭意検討の結果、特許文献１に開示されるポリブタジエン、またはポリイソプレンの組成物には、電気回路基板としての誘電特性以外の耐熱性、機械的特性、導体層とポリマー層との密着性等の要求を満たすため、該ポリマー以外に極性材料を使用しており、これによりポリマー本来の優れた誘電特性が損なわれていることを発見した。そこで本発明では、共役ジエンポリマーの架橋反応に、炭化水素ラジカル発生剤を使用することにより、上記課題を解決できることを見出し、この知見に基づき本発明を完成するに到った。
【０００９】
かくして本発明によれば、
（１）共役ジエンポリマーと、炭化水素ラジカル発生剤を含んでなる架橋可能なポリマーシート。
（２）前記炭化水素ラジカル発生剤が、式（Ａ）の構造を有する炭化水素化合物である（１）に記載の架橋可能なポリマーシート。
【化１】
2009161638.tif 000002
（式中、Ｒ１、Ｒ２、Ｒ３、Ｒ’１、Ｒ’２、及びＲ’３は、それぞれ独立に水素原子、炭素数１〜１０の鎖状炭化水素基、脂環式炭化水素基、または芳香族炭化水素基を表す。）
（３）前記炭化水素ラジカル発生剤が、式（Ｂ）の構造を有する炭化水素化合物である（１）に記載の架橋可能なポリマーシート。
【化２】
2009161638.tif 000003
（式中、Ｒ４は芳香族炭化水素基を表し、Ｒ５は水素原子、または炭素数１〜１０の炭化水素基を表す。）
【００１０】
（４）（１）〜（３）のいずれかに記載のポリマーシートを架橋させてなる架橋ポリマーシート。
（５）（１）〜（３）のいずれかに記載のポリマーシートを支持体上で架橋させてなる架橋ポリマー複合シート。
が提供される。
【発明の効果】
【００１１】
本発明の架橋ポリマーシートは、耐熱性、電気絶縁性、誘電特性に優れる。さらに、架橋ポリマー複合シートを、架橋前のポリマーシートと積層することにより上記特性を備えた積層体を得ることができる。
本発明のポリマーシート、架橋ポリマーシート、架橋ポリマー複合シートは、電気回路基板に使用する絶縁層材料として好適である。
【発明を実施するための最良の形態】
【００１２】
本発明の架橋可能なポリマーシートは、共役ジエンポリマーと、炭化水素ラジカル発生剤とを含んでなる。
【００１３】
（共役ジエンポリマー）
本発明で電気回路材料として使用する共役ジエンポリマーは、共役ジエンホモポリマーを必須として構成されるが、共役ジエンコポリマーを含むと好ましい。共役ジエンホモポリマーと、共役ジエンコポリマーの成分の割合は、共役ジエンポリマー中で共役ジエンホモポリマーが通常５０重量％以上、好ましくは６５重量％以上、より好ましくは８０重量％以上の範囲である。
【００１４】
共役ジエンホモポリマーは、分子中に少なくとも２つ以上の共役する二重結合を有する共役ジエンモノマーより得られるポリマーであれば格別の限定はないが、例えばブタジエン、イソプレン、クロロプレン、シアノブタジエン、ペンタジエンなどを重合してなるポリマーである。中でも、ブタジエン、イソプレンが好ましく、ブタジエンがより好ましい。
共役ジエンホモポリマーの分子量は、ゲルパーミエーションクロマトグラフィ（ＧＰＣ）を用いて、テトラヒドロフラン溶媒にてポリスチレン換算で測定される重量平均分子量で、通常５００〜５０，０００、好ましくは１，０００〜１０，０００、より好ましくは１，０００〜５，０００の範囲である。このような範囲にある分子量のポリマーは、室温で液状であることが多く、これを用いることにより、加工中の組成物粘度を制御し、所定の形状への成形が容易となる。
共役ジエンホモポリマーの構造には、ビニル基含有側鎖が多いほうが好ましく、１，２付加の比率が、通常８０重量％以上、好ましくは９０重量％以上、より好ましくは９５重量％以上である。１，２付加の比率がこの範囲にあると、ラジカル発生剤の存在下で加熱することにより容易に架橋させることができ、耐熱性や機械的特性を向上させることができ、好ましい。
【００１５】
共役ジエンコポリマーは、共役ジエンモノマーと、分子中に芳香環または複素環を有するモノマーとからなるモノマー組成物より重合してなるポリマーであれば、格別の限定はなくランダムコポリマーであっても、ブロックコポリマーであってもよいが、ブロックコポリマーであると好ましい。芳香環または複素環を有するモノマーとしては、例えばピリジル基含有ビニルモノマー、アルコキシル基含有ビニルモノマー、芳香族ビニルモノマーなどが挙げられる。中でも芳香族ビニルモノマーが好ましい。芳香族ビニルモノマーとしては、例えば、スチレン、α−メチルスチレン、２−メチルスチレン、３−メチルスチレン、４−メチルスチレン、２，４−ジイソプロピルスチレン、２，４−ジメチルスチレン、４−ｔ−ブチルスチレン、５−ｔ−ブチル−２−メチルスチレン、Ｎ，Ｎ−ジメチルアミノエチルスチレン、Ｎ，Ｎ−ジエチルアミノエチルスチレンなどを挙げることができる。これらの中でも、スチレン、α−メチルスチレンが特に好ましい。
【００１６】
共役ジエンコポリマーの重合に用いられるこれらの芳香環または複素環を有するモノマーは、モノマー組成物中に単独で含んでもよいし、２種以上を組み合わせて含んでもよい。
共役ジエンコポリマーの重合に用いられるモノマー組成物中の共役ジエンモノマーの割合は、通常６０重量％以上９９重量％未満、好ましくは７０重量％以上９７重量％未満、より好ましくは８０重量％以上９５重量％未満の範囲である。
共役ジエンコポリマーの分子量は、ゲルパーミエーションクロマトグラフィ（ＧＰＣ）、テトラヒドロフラン溶媒にてポリスチレン換算で測定される重量平均分子量で、通常１００〜５００，０００、好ましくは５０，０００〜３００，０００、より好ましくは１００，０００〜２００，０００の範囲である。
本発明に用いられる共役ジエンコポリマーの構造には、共役ジエンモノマー由来のビニル基含有側鎖が多いほうが好ましく、共役ジエンモノマーの重合においての１，２付加の比率が、通常８０重量％以上、好ましくは９０重量％以上、より好ましくは９５重量％以上である。これらのビニル基含有側鎖はラジカル発生剤の存在下で加熱することにより架橋させることができ、耐熱性や機械的特性を向上させることができる。
【００１７】
（炭化水素ラジカル発生剤）
本発明にて定める架橋可能なポリマーシートは、加熱して架橋ポリマーシートを得るために、炭化水素ラジカル発生剤を含有する。炭化水素ラジカル発生剤は、加熱によりラジカルを発生することができる化合物であって、炭素原子と水素原子からなるものを言う。炭化水素ラジカル発生剤としては、式（Ａ）または式（Ｂ）の構造を有するものが好ましい。
【００１８】
【化３】
2009161638.tif 000004
式（Ａ）中の、Ｒ１、Ｒ２、Ｒ３、Ｒ’１、Ｒ’２、及びＲ’３は、それぞれ独立に水素原子、炭素数１〜１０の鎖状炭化水素基、脂環式炭化水素基、または芳香族炭化水素基を表す。Ｒ１、Ｒ２、及びＲ３の内、少なくとも１つは芳香族炭化水素基であることが好ましい。また、Ｒ’１、Ｒ’２、及びＲ’３の内、少なくとも１つは芳香族炭化水素基であることが好ましい。
【００１９】
【化４】
2009161638.tif 000005
式（Ｂ）中の、Ｒ４は芳香族炭化水素基、Ｒ５は水素原子または炭素数１〜１０の炭化水素基を表す。
【００２０】
本発明に用いられる炭化水素ラジカル発生剤としては、例えば２，３−ジメチル−２，３−ジフェニルブタン、２，３−ジフェニルブタン、１，４−ジフェニルブタン、３，４−ジメチル−３，４−ジフェニルヘキサン、１，１，２，２−テトラフェニルエタン、２，２，３，３−テトラフェニルブタン、３，３，４，４−テトラフェニルヘキサン、１，１，２−トリフェニルプロパン、１，１，２−トリフェニルエタンなどの式（Ａ）で表される炭化水素化合物；
【００２１】
トリフェニルメタン、１，１，１−トリフェニルエタン、１，１，１−トリフェニルプロパン、１，１，１−トリフェニルブタン、１，１，１−トリフェニルペンタン、１，１，１−トリフェニル−２−プロペン、１，１，１−トリフェニル−４−ペンテン、１，１，１−トリフェニル−２−フェニルエタンなどの式（Ｂ）で表される炭化水素化合物が挙げられる。
これらの中でも、２，３−ジメチル−２，３−ジフェニルブタン、及びトリフェニルメタンが好ましい。
【００２２】
これらの炭化水素ラジカル発生剤は、単独で用いてもよいが、２種以上を組み合わせて用いてもよい。２種以上の炭化水素ラジカル発生剤を併用し、その量比を調節することで得られる架橋ポリマーのガラス転移温度や、加熱時の溶融状態を制御して所定の形状への成形が容易にすることができる。
【００２３】
炭化水素ラジカル発生剤の使用量は、共役ジエンポリマー１００重量部に対し、通常０．１〜１０重量部、好ましくは０．５〜５重量部である。炭化水素ラジカル発生剤の量が少ないと架橋が不十分となり、高い架橋密度の架橋ポリマーが得られなくなる可能性がある。炭化水素ラジカル発生剤の量が多い場合には、架橋効果が飽和する一方で所望の物性を有する架橋ポリマーが得られなくなくなる可能性がある。
【００２４】
本発明では、上記の炭化水素ラジカル発生剤を架橋剤として用いるが、本発明のポリマーシートには、本発明の効果を損なわない範囲で、前記炭化水素ラジカル発生剤以外の架橋剤を含んでもよい。他の架橋剤としては、有機過酸化物、ジアゾ化合物などの極性ラジカル発生剤、エポキシ化合物、イソシアネート基含有化合物、カルボキシル基含有化合物、酸無水物基含有化合物などが挙げられる。
【００２５】
また本発明においては、炭化水素ラジカル発生剤による架橋反応を促進させるために、架橋助剤を使用することができる。架橋助剤としては、共役ジエンポリマーとラジカル架橋しうる化合物であれば特に限定されないが、例えばｐ−キノンジオキシムなどのジオキシム化合物；ラウリルメタクリレート、トリメチロールプロパントリメタクリレートなどのメタクリレート化合物；ジアリルフマレートなどのフマル酸化合物；ジアリルフタレートなどのフタル酸化合物、トリアリルシアヌレートなどのシアヌル酸化合物；マレイミドなどのイミド化合物；などが挙げられる。架橋助剤の使用量は特に限定されないが、共役ジエンポリマー１００重量部に対し、通常０〜２０重量部、好ましくは０〜１０重量部である。これらの架橋助剤は、単独で用いることができるが、２種以上を組み合わせて用いてもよい。
【００２６】
本発明のポリマーシートには、これらの他に使用目的に応じて充填剤、繊維強化材、シランカップリング剤、難燃剤等を含むことができる。
【００２７】
（充填剤）
充填剤としては、ガラス粉末、セラミック粉末、シリカなどが挙げられる。
充填剤の量は、後述する繊維強化材を除いたポリマーシートにおいて、通常３０〜７０体積％、好ましくは４０〜６０体積％の範囲で含むことができる。
誘電率の高いセラミック粉末と、誘電率の低いシリカ等とを、単独または組合せて使用することにより、得られる架橋ポリマーシートにおいて低い誘電正接と低い熱膨張率を維持しながら、誘電率を３〜１０にまで調節することが可能である。誘電率が低いと、高周波回路基板にて伝搬速度をより速くすることができ好ましい。誘電率が高いと、コンデンサ等の受動部品として内蔵することもでき好ましい。
【００２８】
（繊維強化材）
繊維強化材としては、特に限定はされないが、例えばガラスクロス、ガラス布、紙基材、ガラス不織布、耐熱ポリエステル繊維などの繊維から適宜選択される。これらのような熱に安定な繊維強化材を含むことにより、架橋ポリマーシートの機械強度が向上し、熱膨張率が小さくなるため、熱的、物理的衝撃による電気回路基板としての機能の低下を抑止でき、好適である。
【００２９】
（難燃剤）
本発明のポリマーシートには、難燃剤を含むことができる。難燃剤としては、リン系難燃剤、窒素系難燃剤、ハロゲン系難燃剤、水酸化アルミニウムなどの金属水酸化物、三酸化アンチモンなどのアンチモン化合物、などが挙げられる。難燃剤は単独で用いてもよいが、二種以上を組み合せて用いてもよい。
【００３０】
（ポリマーシート）
本発明のポリマーシートは、上記に挙げた材料を混合して作製したポリマー組成物を繊維強化材に含浸して乾燥するか、またはポリマー組成物を支持体上に塗布して乾燥することにより製造することができる。
本発明のポリマーシートの厚みは、使用目的の応じて適宜選択されるが、繊維強化材を含むシートにおいては、通常０．０１〜１０ｍｍ、好ましくは０．０３〜１ｍｍ、より好ましくは０．０５〜０．５ｍｍの範囲である。繊維強化材を含まないシートにおいては、通常０．００１〜１ｍｍ、好ましくは０．０１〜０．５ｍｍ、より好ましくは０．０２〜０．２ｍｍの範囲である。
【００３１】
（ポリマーシートの作製）
本発明のポリマーシートは以下の方法で製造する。まず、共役ジエンポリマー、炭化水素ラジカル発生剤、必要に応じて添加される、溶媒、充填剤、及び難燃剤を混合して、公知の混合装置でポリマー組成物を製造する。
溶媒は、共役ジエンポリマーが室温で固体である時、ポリマーを溶解させるために使用することができる。溶媒としては、ポリマーを溶解できる物質であれば特に限定されないが、例えばトルエン、キシレン、テトラヒドロフラン、Ｎ，Ｎ−ジメチルホルムアミドなどが挙げられる。混合量は、固体のポリマー１００重量部に対し、通常２０〜２００重量部、好ましくは３０〜１００重量部、より好ましくは４０〜８０重量部である。
混合温度は、炭化水素ラジカル発生剤の分解が起きないよう、通常その１分間半減期温度以下、好ましくは１分間半減期温度より１０℃以上低い、より好ましくは１分間半減期温度より３０℃以上低い温度にて調整する。１分間半減期温度とは、ラジカル発生剤が１分間で半分の量にまで分解する温度を示す。混合時間は特に制限されないが、通常１〜６０分、好ましくは３〜３０分の範囲である。充填剤を用いる場合は、充填剤がポリマー全体に均一に分散するまで混合を継続することが好ましい。
【００３２】
繊維強化材を含むポリマーシートを製造する場合は、従来の電気回路基板に採用されているプレプレグ製造方法を採用することができる。通常、繊維強化材に前記ポリマー組成物を含浸させ、所定の厚さに調整し、加熱により溶媒を除去してポリマーシートを形成する。加熱温度は、炭化水素ラジカル発生剤の分解が起きないよう、通常その１分間半減期温度以下、好ましくは１分間半減期温度より１０℃以上低い、より好ましくは１分間半減期温度より３０℃以上低い温度の範囲とするのがよい。これらの工程は、必要に応じて支持体上にて行われてもよい。
また繊維強化材を含まない場合も、支持体上に前記ポリマー組成物を塗布し、繊維強化材を用いる場合と同様に溶媒を除去してポリマーシートを得ることができる。
この時使用する支持体としては、ポリエチレンテレフタレート、ポリプロピレン、ポリエチレンなどのポリマー材料や、鉄、ステンレス、銅、アルミニウム、ニッケル、クロム、金、銀などの金属材料が挙げられる。その形状は、金属箔またはポリマーフィルムであることが望ましい。これらの金属箔、またはポリマーフィルムの厚さは、作業性、電気特性などの観点から、通常１〜１５０μｍ、好ましくは２〜１００μｍ、より好ましくは３〜７５μｍである。これらの支持体の片面表面は、平滑であることが好ましい。支持体の他方の面は、架橋ポリマーシートとの密着性など必要に応じて粗化処理されていてもよい。
【００３３】
（架橋ポリマー複合シートの作製）
本発明の架橋ポリマー複合シートは、製造したポリマーシートを２枚の支持体間に１枚以上のポリマーシート層を積み重ねて、加熱プレスすることにより、または加熱プレスとオーブン中での加熱とを組み合わせることにより、架橋、成形を行い、得ることができる。
支持体としては、前述の金属材料を使用することができる。
【００３４】
加熱プレスの温度は、通常１８０〜３５０℃、好ましくは２００〜３００℃、より好ましくは２２０〜２５０℃である。また、加熱時間は特に制限されないが、通常数分から数時間である。
また、プレス圧力は、通常０．５〜２０ＭＰａ、好ましくは３〜１０ＭＰａである。加熱プレスは、真空または減圧雰囲気下で行ってもよい。
【００３５】
オーブン中での加熱温度は、通常１５０〜２５０℃、好ましくは１７０〜２３０℃である。また、加熱時間は特に制限されないが、通常数分から数時間である。
また、オーブン中は、不活性ガス雰囲気、減圧雰囲気下であってもよい。
【００３６】
（架橋ポリマーシート）
本発明の架橋ポリマーシートは、架橋ポリマー複合シート中の支持体を剥すことにより得ることができる。剥す方法としては、公知のエッチングにて金属材料を化学的に溶かして除去する方法が挙げられる。
【実施例】
【００３７】
以下に実施例及び比較例を挙げるが、本発明の範囲は下記の実施例に限定されるものではない。
【００３８】
本実施例では、以下の方法に従って評価を行った。
（誘電性正接）
インピーダンスアナライザー（アジレントテクノロジー社製、型番号Ｅ４９９１）を用いて、周波数１ＧＨｚにおける誘電正接（ｔａｎδ）を容量法にて測定した。誘電正接は、その値に応じて以下のような指標で評価した。
Ｅ：０．００５５以上
Ｄ：０．００４５以上  ０．００５５未満
Ｃ：０．００３５以上  ０．００４５未満
Ｂ：０．００２５以上  ０．００３５未満
Ａ：０．００１５以上  ０．００２５未満
【００３９】
（実施例１）
ポリブタジエンＢ３０００（日本曹達社製；分子量３０００）、スチレン−ブタジエン−スチレン（ＳＢＳ）ブロックポリマー（Ｋｒａｔｏｎ  Ｄ１３００；Ｓｈｅｌｌ社製）、溶媒キシレン、シリカ（Ｍｉｎｓｉｌ５；Ｍｉｎｃｏ社製）、臭素系難燃剤（Ｓａｙｔｅｘ  ＢＴ−９３ＷＦＧ；ＡＬＢＥＭＡＲＬＥ社製）、炭化水素ラジカル発生剤２，３−ジメチル−２，３−ジフェニルブタン（ノフマーＢＣ−９０；日本油脂社製）を表１に記載の重量比にて混合し、ポリマー組成物を得た。
ガラスクロス（＃１０８０；Ｃｌａｒｋ−Ｓｃｈｗｅｂｅｌ製）にスラリーを含浸させ、加熱により溶媒を除去して架橋可能なポリマーシートを作製した。
次に、作製したポリマーシート５枚を重ね、厚さ１８μｍの銅箔２枚の間に挟み２２０℃で２時間、３ＭＰａにて加熱プレスを行い、架橋ポリマー複合シートを得た。
これを２０×２０ｍｍの大きさに切り出し、４０℃の塩化第二鉄溶液に浸漬し、表面の銅箔を取り除いた。作製した架橋ポリマーシートの評価結果を表１に示した。
【００４０】
（実施例２）
炭化水素ラジカル発生剤２，３−ジメチル−２，３−ジフェニルブタン４．１重量部をトリフェニルメタン６．２重量部に置き換えた以外は、実施例１と同様の方法にて架橋ポリマーシートを作製した。評価結果を表１に示した。
【００４１】
（比較例１）
炭化水素ラジカル発生剤２，３−ジメチル−２，３−ジフェニルブタン４．１重量部をジクミルパーオキサイド４．１重量部に置き換えた以外は実施例１と同様の方法にて架橋ポリマーシートを作製した。評価結果を表１に示した。
【００４２】
（実施例３）
シリカＭｉｎｓｉｌ５  ３４９重量部を、チタニア（ＴｉｃｏｎＨＧ；ＴＡＭ製）４４３．３重量部に置き換えた以外は、実施例１と同様の方法にて架橋ポリマーシートを作製した。評価結果を表２に示した。
【００４３】
（比較例２）
炭化水素ラジカル発生剤２，３−ジメチル−２，３−ジフェニルブタンをジクミルパーオキサイドに置き換えた以外は実施例３と同様の方法にて架橋ポリマーシートを作製した。評価結果を表２に示した。
【００４４】
【表１】
2009161638.tif 000006
【００４５】
【表２】
2009161638.tif 000007
【００４６】
以上のように、極性基を持つ材料を、特定の機能を持つ非極性の材料に変えることにより、ポリブタジエンが持つ優れた電気的性質を有効に活用することが可能になる。
また、上記特性を満たしながら誘電率を調節することが可能である。